【手続補正書】
【提出日】平成18年9月4日(2006.9.4)
【手続補正１】
【補正対象書類名】明細書
【補正対象項目名】０００３
【補正方法】変更
【補正の内容】
【０００３】
相容性がよくない複数種の樹脂を分離することなく、そのまま再生利用するためには、上記した問題点を克服すること、すなわち、相容性を改良することが必須となる。
例えば、上記したＡＢＳ樹脂とポリオレフィン系重合体の組み合わせでは、特許文献２（特開平５−４３７５３号公報）に、ポリオレフィンとポリメタクリレートとのブロック共重合体を相容化剤として使用することが、また、特許文献３（特開平６−１９２５０３号公報）には、オレフィン系熱可塑性エラストマーを相容化剤として使用することが提案されている。さらに、特許文献４（特開２００２−３１７０７６号公報）には、水素添加ジエン系重合体（スチレン−ブタジエン−スチレントリブロック共重合体の水素添加物など）と、ＡＢＳ樹脂と混和性あるいは反応性を有する単量体単位と該水素添加ジエン系重合体と混和する単量体単位を有する重合体（エポキシ変性ポリスチレン−グラフト−ポリメチルメタクリレート、ポリスチレン−ブロック−アクリロニトリル・スチレン共重合体など）を溶融混練してなる組成物を、ＡＢＳ樹脂とポリプロピレン系重合体の相容化剤として使用することが提案されている。
【手続補正２】
【補正対象書類名】明細書
【補正対象項目名】００１７
【補正方法】変更
【補正の内容】
【００１７】
上記した２価フェノールの代表的な例として、２，２−ビス（４−ヒドロキシフェニル）プロパン［ビスフェノールＡ］、１，１−ビス（４−ヒドロキシフェニル）エタン、１，１−ビス（４−ヒドロキシフェニル）シクロヘキサン、２，２−ビス（４−ヒドロキシ−３，５−ジメチルフェニル）プロパン、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ−３−メチルフェニル）プロパン、ハイドロキノン、４，４'−ジヒドロキシジフェニル、ビス（４−ヒドロキシフェニル）サルファイド、ビス（４−ヒドロキシフェニル）スルホン、ビス（４−ヒドロキシフェニル）スルホキサイド等が挙げられる。これらの中でも、２価フェノールとしてビス（４−ヒドロキシフェニル）アルカン系が好ましく、２，２−ビス（４−ヒドロキシフェニル）プロパン［ビスフェノールＡ］が特に好ましい。これらの２価フェノールは、１種類のものを使用してもよいし、２種類以上を併用してもよい。
【手続補正３】
【補正対象書類名】明細書
【補正対象項目名】００２３
【補正方法】変更
【補正の内容】
【００２３】
また、共役ジエン系重合体ブロックを構成する共役ジエン化合物としては、１，３−ブタジエン、２−メチル−１，３−ブタジエン（イソプレン）、２，３−ジメチル−１，３−ブタジエン、１，３−ペンタジエン、１，３−ヘキサジエンなどを挙げることができる。共役ジエン系重合体ブロックは、１種類の共役ジエン化合物から構成されていてもよいし、２種以上の共役ジエン化合物から構成されていてもよい。共役ジエン系重合体ブロックが２種以上の共役ジエン化合物に由来する構造単位を含有している場合、それらの結合形態はランダム、テーパー、一部ブロック状のいずれであってもよいし、さらにそれらが混在していてもよい。
【手続補正４】
【補正対象書類名】明細書
【補正対象項目名】００３２
【補正方法】変更
【補正の内容】
【００３２】
ブロック共重合体（ロ）の２３０℃、２．１６ｋｇ荷重下で測定したメルトフローレート（ＭＦＲ）は、０．０１〜１００ｇ／１０分の範囲内であることが好ましい。かかるメルトフローレート（ＭＦＲ）を有するブロック共重合体（ロ）を使用することにより、共重合体（ａ）とオレフィン系重合体（ｂ）との相容性が良好となり、力学的性能や溶融成形性などの物性が優れる熱可塑性重合体組成物を得ることができる。ブロック共重合体（ロ）の２３０℃、２．１６ｋｇ荷重下で測定したメルトフローレート（ＭＦＲ）は、０．０５〜８０ｇ／１０分の範囲内であることがより好ましい。なお、ブロック共重合体（ロ）のメルトフローレート（ＭＦＲ）は、ＡＳＴＭ  Ｄ−１２３８に準拠して測定した値である。
ブロック共重合体（ロ）としては、市販されているものを使用することも可能である。
【手続補正５】
【補正対象書類名】明細書
【補正対象項目名】００６６
【補正方法】変更
【補正の内容】
【００６６】
参考例２〔ブロック共重合体（ｃ）を含有する組成物（PC-HVSIS Compound E2）の製造〕
ポリカーボネート系重合体（ＰＣ）４００重量部、ブロック共重合体（Ｆ−ＨＶＳＩＳ）６００重量部および触媒（ＣＡＴ）０．４重量部を予備混合し、得られた混合物を同軸方向に回転する二軸スクリュー型押出機〔３０ｍｍφ、Ｌ／Ｄ＝３６；プラスチック工業研究所製、「ＢＴ−３０」（商品名）〕を用いて、シリンダー温度２７５℃およびスクリュー回転数１５０ｒｐｍの条件下に溶融混練して、得られた反応混合物（溶融物）をストランド状で水中に連続的に押し出し、次いでペレタイザーで切断し、ペレットを得た。得られたペレットを８０℃で１２時間除湿乾燥することによりブロック共重合体（ｃ）を含有する組成物（PC-HVSIS Compound E2）を得た。この組成物（PC-HVSIS Compound E2）の溶融粘度は、１０８Ｐａ・ｓであった。また、この組成物（PC-HVSIS Compound E2）を用いて上記した方法で射出成形によって、ダンベル１号型（厚さ：３ｍｍ）の成形品を製造した。成形品のＪＩＳ  Ａ硬度は７０であり、ＪＩＳ  Ｋ−７１１３に準じて測定（試験速度：５ｍｍ／分、チャック間距離：１１０ｍｍ）した引張破断強度は１２ＭＰａであった。
【手続補正６】
【補正対象書類名】明細書
【補正対象項目名】００６８
【補正方法】変更
【補正の内容】
【００６８】
参考例４〔ブロック共重合体（ｃ）を含有する組成物（PC-HVSIS Compound E4）の製造〕
ポリカーボネート系重合体（ＰＣ）５００重量部、ブロック共重合体（Ｆ−ＨＶＳＩＳ）５００重量部および触媒（ＣＡＴ）０．４重量部を予備混合し、得られた混合物を同軸方向に回転する二軸スクリュー型押出機〔３０ｍｍφ、Ｌ／Ｄ＝３６；プラスチック工業研究所製、「ＢＴ−３０」（商品名）〕を用いて、シリンダー温度２７５℃およびスクリュー回転数１５０ｒｐｍの条件下に溶融混練して、得られた反応混合物（溶融物）をストランド状で水中に連続的に押し出し、次いでペレタイザーで切断し、ペレットを得た。得られたペレットを８０℃で１２時間除湿乾燥することによりブロック共重合体（ｃ）を含有する組成物（PC-HVSIS Compound E4）を得た。この組成物（PC-HVSIS Compound E4）の溶融粘度は、６１０Ｐａ・ｓであった。また、この組成物（PC-HVSIS Compound E4）を用いて上記した方法で射出成形によって、ダンベル１号型（厚さ：３ｍｍ）の成形品を製造した。成形品のＪＩＳ  Ａ硬度は８０であり、ＪＩＳ  Ｋ−７１１３に準じて測定（試験速度：５ｍｍ／分、チャック間距離：１１０ｍｍ）した引張破断強度は１４ＭＰａであった。
【手続補正７】
【補正対象書類名】明細書
【補正対象項目名】００７３
【補正方法】変更
【補正の内容】
【００７３】
比較例３
下記の表１に示した配合割合に従って、ＡＢＳ、オレフィン系重合体（ＰＰ−１）および参考例５で製造した組成物（PC/SEEPS Compound）を使用して、実施例１と同様にして溶融混練を行い、熱可塑性重合体組成物のペレットを得た。このペレットを用いて、上記した方法で射出成形を行い、射出成形性、得られた成形品の引張降伏点強度および引張破断伸度を測定した。結果を表１に示す。